(57)【要約】  アルミナファイバーシート及び樹脂を含む高熱伝導性材料であって、前記アルミナファイバーシートが、高熱伝導性材料中２０〜９０質量％含まれる高熱伝導性材料、並びに（１）アルミナ源及び水溶性高分子を含む分散液を紡糸材料として、静電紡糸法又は乾式紡糸法によってアルミナ源を含むファイバーシートを作製する工程、（２）前記アルミナ源を含むファイバーシートを焼成し、アルミナファイバーシートを作製する工程、及び（３）前記アルミナファイバーシートに、樹脂濃度が１０質量％以下の樹脂溶液を含浸させる工程を含む前記高熱伝導性材料の製造方法を提供する。【特許請求の範囲】
【請求項１】
アルミナファイバーシート及び樹脂を含む高熱伝導性材料であって、前記アルミナファイバーシートが、高熱伝導性材料中２０〜９０質量％含まれる高熱伝導性材料。
【請求項２】
前記アルミナファイバーシートが、前記高熱伝導性材料中３０〜８０質量％含まれる請求項１記載の高熱伝導性材料。
【請求項３】
前記アルミナファイバーが、一定方向に配向している請求項１又は２記載の高熱伝導性材料。
【請求項４】
前記アルミナファイバーが、αアルミナを含む請求項１〜３のいずれか１項記載の高熱伝導性材料。
【請求項５】
前記αアルミナが、前記アルミナファイバー中５０質量％以上含まれる請求項４記載の高熱伝導性材料。
【請求項６】
前記アルミナファイバーの平均繊維径が、５０〜２,０００ｎｍである請求項１〜５のいずれか１項記載の高熱伝導性材料。
【請求項７】
前記アルミナファイバーの平均繊維径が、１００〜１,０００ｎｍである請求項６記載の高熱伝導性材料。
【請求項８】
前記樹脂が、ポリビニルアルコール、ポリウレタン樹脂、エポキシ樹脂、ポリイミド樹脂及びシリコーン樹脂からなる群より選ばれる少なくとも１種である請求項１〜７のいずれか１項記載の高熱伝導性材料。
【請求項９】
前記高熱伝導性材料の熱伝導率が、５Ｗ／ｍＫ以上である請求項１〜８のいずれか１項記載の高熱伝導性材料。
【請求項１０】
前記高熱伝導性材料の熱伝導率に異方性があり、アルミナファイバーと直交方向の熱伝導率に対するアルミナファイバーと平行方向の熱伝導率の比が、１.４以上である請求項１〜９のいずれか１項記載の高熱伝導性材料。
【請求項１１】
前記高熱伝導性材料が、電気絶縁性である請求項１〜１０のいずれか１項記載の高熱伝導性材料。
【請求項１２】
アルミナファイバーシート及び樹脂を含む高熱伝導性材料であって、
（１）高熱伝導性材料の熱伝導率が、５Ｗ／ｍＫ以上であり、
（２）前記アルミナファイバーが、一定方向に配向しており、
（３）高熱伝導性材料の熱伝導率に異方性があり、アルミナファイバーと直交方向の熱伝導率に対するアルミナファイバーと平行方向の熱伝導率の比が、１.４以上である
高熱伝導性材料。
【請求項１３】
前記高熱伝導性材料が、電気絶縁性である請求項１２記載の高熱伝導性材料。
【請求項１４】
（１）アルミナ源及び水溶性高分子を含む分散液を紡糸材料として、静電紡糸法又は乾式紡糸法によってアルミナ源を含むファイバーシートを作製する工程、
（２）前記アルミナ源を含むファイバーシートを焼成し、アルミナファイバーシートを作製する工程、及び
（３）前記アルミナファイバーシートに、樹脂濃度が１０質量％以下の樹脂溶液を含浸させる工程
を含む高熱伝導性材料の製造方法。
【請求項１５】
前記アルミナファイバーが、前記高熱伝導性材料中２０質量％以上含まれる請求項１４記載の高熱伝導性材料の製造方法。
【請求項１６】
前記アルミナファイバーが、前記高熱伝導性材料中３０質量％以上含まれる請求項１５記載の高熱伝導性材料の製造方法。
【請求項１７】
前記アルミナファイバーが、一定方向に配向している請求項１４〜１６のいずれか１項記載の高熱伝導性材料の製造方法。
【請求項１８】
前記アルミナ源が、アルミナ水和物、硝酸アルミニウム、硫酸アルミニウム、酢酸アルミニウム、塩化アルミニウム、水酸化アルミニウム及びアルミナからなる群より選ばれる少なくとも１種である請求項１４〜１７のいずれか１項記載の高熱伝導性材料の製造方法。
【請求項１９】
前記アルミナ源の分散液中の濃度が、１〜４０質量％である請求項１４〜１８のいずれか１項記載の高熱伝導性材料の製造方法。
【請求項２０】
前記水溶性高分子が、ポリビニルアルコール、セルロース、セルロース誘導体、ポリエチレングリコール、ポリプロピレングリコール、ポリビニルピロリドン、ポリ(メタ)アクリル酸、ポリ(メタ)アクリル酸塩及びポリ酢酸ビニルからなる群から選ばれる少なくとも１種である請求項１４〜１９のいずれか１項記載の高熱伝導性材料の製造方法。
【請求項２１】
前記水溶性高分子の分散液中の濃度が、５〜４０質量％である請求項１４〜２０のいずれか１項記載の高熱伝導性材料の製造方法。
【請求項２２】
前記樹脂が、ポリビニルアルコール、ポリウレタン樹脂、エポキシ樹脂、ポリイミド樹脂及びシリコーン樹脂からなる群より選ばれる少なくとも１種である請求項１４〜２１のいずれか１項記載の高熱伝導性材料の製造方法。
【請求項２３】
前記焼成温度が、５００℃以上である請求項１４〜２２のいずれか１項記載の高熱伝導性材料の製造方法。
【請求項２４】
前記焼成温度が、１,２００℃以上である請求項２３記載の高熱伝導性材料の製造方法。
【請求項２５】
前記アルミナファイバーが、αアルミナを含む請求項１４〜２４のいずれか１項記載の高熱伝導性材料の製造方法。
【請求項２６】
前記アルミナファイバーのα晶結晶化率が、５０質量％以上である１４〜２５のいずれか１項記載の高熱伝導性材料の製造方法。
【請求項２７】
前記アルミナファイバーの平均繊維径が、５０〜２,０００ｎｍである請求項１４〜２６のいずれか１項記載の高熱伝導性材料の製造方法。
【請求項２８】
前記アルミナファイバーの平均繊維径が、１００〜１,０００ｎｍである請求項２７記載の高熱伝導性材料の製造方法。
【請求項２９】
前記高熱伝導性材料の熱伝導率が、５Ｗ／ｍＫ以上である請求項１４〜２８のいずれか１項記載の高熱伝導性材料の製造方法。
【請求項３０】
前記高熱伝導性材料の熱伝導率に異方性があり、アルミナファイバーと直交方向の熱伝導率に対するアルミナファイバーと平行方向の熱伝導率の比が、１.４以上である請求項１４〜２９のいずれか１項の高熱伝導性材料の製造方法。
【発明の詳細な説明】
【技術分野】
【０００１】
本発明は、高熱伝導性材料及びその製造方法に関する。
【背景技術】
【０００２】
近年、自動車や電機産業において電子機器の小型化や軽量化が進んでいる。一方で、発熱量の増加による熱暴走、熱疲労等が課題となっている。アルミニウム等に代表される金属は、高熱伝導性を有するが、重量、電気絶縁性の観点から課題がある。高熱伝導性樹脂材料は、高熱伝導性金属材料に対し、軽量化、電気絶縁性の観点で優れ、置き換えが期待される。そこで、高熱伝導性であって電気絶縁性なフィラーを樹脂に複合することが広く検討されている。【０００３】
携帯電子機器における発熱は使用者に火傷を引き起こすおそれがあり、そのため、使用者が触れない部分へ熱を導くことができる異方性熱伝導性材料が求められている。自動車運転時に発生するエンジンの廃熱は、暖房、除湿、除雪等に利用されている。ハイブリッド自動車に代表される次世代自動車においては、省燃費の観点からエンジン作動時間が短く、発生する廃熱も著しく減少する。廃熱をこれまでより効率的に利用するため、望まれる部分へ効率的に熱を伝える異方性熱伝導性材料が求められている。【０００４】
樹脂の軽量性や加工性といった利点を維持するためには、熱伝導性フィラーを少量添加し、熱伝導経路を効率的に形成することが重要である。そのような観点から、熱伝導性フィラーの形状として粒子状、板状又は繊維状のものが検討されている。例えば、特許文献１には、異なる粒径を有する３つの高熱伝導性アルミナ粒子を複合した熱可塑性樹脂組成物が開示されている。また、特許文献２には、高熱伝導性無機繊維及び高熱伝導性無機粉末を複合した熱可塑性樹脂組成物が開示されている。【０００５】
本発明者らは、繊維状の熱伝導性フィラーとして、ポリビニルアルコール水溶液にベーマイト粒子を分散させた紡糸液を静電紡糸し、焼成によりポリビニルアルコールを除去することで得られるアルミナファイバーを含むポリウレタンシートを報告している（非特許文献１）。しかし、前記ポリウレタンシート中のアルミナの含有量は小さく、従来の製造方法ではアルミナの含有量を増やすことは困難であり、十分な熱伝導性を得ることは困難であった。
【先行技術文献】
【特許文献】
【０００６】
【特許文献１】特開平５−１３２５７６号公報
【特許文献２】特開平８−２８３４５６号公報
【非特許文献】
【０００７】
【非特許文献１】Koji Nakane et al., 「Thermal Conductivity of Polyurethane Sheets containing Alumina Nanofibers」, SENI GAKKAISHI Vol. 71, No.1 (2015)
【発明の概要】
【発明が解決しようとする課題】
【０００８】
本発明は、このような事情に鑑みてなされたものであり、適度な量の高熱伝導性アルミナファイバーシート及び樹脂を含む高熱伝導性材料、並びにその製造方法を提供することを目的とする。
【課題を解決するための手段】
【０００９】
本発明者らは、前記目的を達成するため鋭意検討を重ねた結果、高熱伝導性アルミナファイバーシートに所定の濃度以下の樹脂溶液を含浸させることで、適度な量の高熱伝導性アルミナファイバーシート及び樹脂を含む複合体を製造することができ、前記複合体が十分な熱伝導性を有し、高熱伝導性材料として好適であることを見出し、本発明を完成させた。【００１０】
すなわち、本発明は、下記高熱伝導性材料及びその製造方法を提供する。
１．アルミナファイバーシート及び樹脂を含む高熱伝導性材料であって、前記アルミナファイバーシートが、高熱伝導性材料中２０〜９０質量％含まれる高熱伝導性材料。
２．前記アルミナファイバーシートが、前記高熱伝導性材料中３０〜８０質量％含まれる１の高熱伝導性材料。
３．前記アルミナファイバーが、一定方向に配向している１又は２の高熱伝導性材料。
４．前記アルミナファイバーが、αアルミナを含む１〜３のいずれかの高熱伝導性材料。
５．前記αアルミナが、前記アルミナファイバー中５０質量％以上含まれる４の高熱伝導性材料。
６．前記アルミナファイバーの平均繊維径が、５０〜２,０００ｎｍである１〜５のいずれかの高熱伝導性材料。
７．前記アルミナファイバーの平均繊維径が、１００〜１,０００ｎｍである６の高熱伝導性材料。
８．前記樹脂が、ポリビニルアルコール、ポリウレタン樹脂、エポキシ樹脂、ポリイミド樹脂及びシリコーン樹脂からなる群より選ばれる少なくとも１種である１〜７のいずれかの高熱伝導性材料。
９．前記高熱伝導性材料の熱伝導率が、５Ｗ／ｍＫ以上である１〜８のいずれかの高熱伝導性材料。
１０．前記高熱伝導性材料の熱伝導率に異方性があり、アルミナファイバーと直交方向の熱伝導率に対するアルミナファイバーと平行方向の熱伝導率の比が、１.４以上である１〜９のいずれかの高熱伝導性材料。
１１．前記高熱伝導性材料が、電気絶縁性である１〜１０のいずれかの高熱伝導性材料。
１２．アルミナファイバーシート及び樹脂を含む高熱伝導性材料であって、
（１）高熱伝導性材料の熱伝導率が、５Ｗ／ｍＫ以上であり、
（２）前記アルミナファイバーが、一定方向に配向しており、
（３）高熱伝導性材料の熱伝導率に異方性があり、アルミナファイバーと直交方向の熱伝導率に対するアルミナファイバーと平行方向の熱伝導率の比が、１.４以上である
高熱伝導性材料。
１３．前記高熱伝導性材料が、電気絶縁性である１２の高熱伝導性材料。
１４．（１）アルミナ源及び水溶性高分子を含む分散液を紡糸材料として、静電紡糸法又は乾式紡糸法によってアルミナ源を含むファイバーシートを作製する工程、
（２）前記アルミナ源を含むファイバーシートを焼成し、アルミナファイバーシートを作製する工程、及び
（３）前記アルミナファイバーシートに、樹脂濃度が１０質量％以下の樹脂溶液を含浸させる工程
を含む高熱伝導性材料の製造方法。
１５．前記アルミナファイバーが、前記高熱伝導性材料中２０質量％以上含まれる１４の高熱伝導性材料の製造方法。
１６．前記アルミナファイバーが、前記高熱伝導性材料中３０質量％以上含まれる１５の高熱伝導性材料の製造方法。
１７．前記アルミナファイバーが、一定方向に配向している１４〜１６のいずれかの高熱伝導性材料の製造方法。
１８．前記アルミナ源が、アルミナ水和物、硝酸アルミニウム、硫酸アルミニウム、酢酸アルミニウム、塩化アルミニウム、水酸化アルミニウム及びアルミナからなる群より選ばれる少なくとも１種である１４〜１７のいずれかの高熱伝導性材料の製造方法。
１９．前記アルミナ源の分散液中の濃度が、１〜４０質量％である１４〜１８のいずれかの高熱伝導性材料の製造方法。
２０．前記水溶性高分子が、ポリビニルアルコール、セルロース、セルロース誘導体、ポリエチレングリコール、ポリプロピレングリコール、ポリビニルピロリドン、ポリ(メタ)アクリル酸、ポリ(メタ)アクリル酸塩及びポリ酢酸ビニルからなる群から選ばれる少なくとも１種である１４〜１９のいずれかの高熱伝導性材料の製造方法。
２１．前記水溶性高分子の分散液中の濃度が、５〜４０質量％である１４〜２０のいずれかの高熱伝導性材料の製造方法。
２２．前記樹脂が、ポリビニルアルコール、ポリウレタン樹脂、エポキシ樹脂、ポリイミド樹脂及びシリコーン樹脂からなる群より選ばれる少なくとも１種である１４〜２１のいずれかの高熱伝導性材料の製造方法。
２３．前記焼成温度が、５００℃以上である１４〜２２のいずれかの高熱伝導性材料の製造方法。
２４．前記焼成温度が、１,２００℃以上である２３の高熱伝導性材料の製造方法。
２５．前記アルミナファイバーが、αアルミナを含む１４〜２４のいずれかの高熱伝導性材料の製造方法。
２６．前記アルミナファイバーのα晶結晶化率が、５０質量％以上である１４〜２５のいずれかの高熱伝導性材料の製造方法。
２７．前記アルミナファイバーの平均繊維径が、５０〜２,０００ｎｍである１４〜２６のいずれかの高熱伝導性材料の製造方法。
２８．前記アルミナファイバーの平均繊維径が、１００〜１,０００ｎｍである２７の高熱伝導性材料の製造方法。
２９．前記高熱伝導性材料の熱伝導率が、５Ｗ／ｍＫ以上である１４〜２８のいずれかの高熱伝導性材料の製造方法。
３０．前記高熱伝導性材料の熱伝導率に異方性があり、アルミナファイバーと直交方向の熱伝導率に対するアルミナファイバーと平行方向の熱伝導率の比が、１.４以上である１４〜２９のいずれかの高熱伝導性材料の製造方法。
【発明の効果】
【００１１】
本発明の高熱伝導性材料は、適度な量のアルミナファイバーを含むため熱伝導性に優れる。また、前記アルミナファイバーを一定方向に配向させることで、配向方向に対し優先的に熱が伝わる異方性熱伝導材料とすることができる。また、本発明の高熱伝導性材料の製造方法によれば、簡便な工程にて、熱伝導性に優れるアルミナファイバーを適度な含有量で含む高熱伝導性材料が得られる。
【図面の簡単な説明】
【００１２】
【図１】本発明における静電紡糸法を示す概略説明図である。
【図２】実施例２で得られたアルミナファイバーの走査型電子顕微鏡写真である。
【図３】実施例２で得られたアルミナファイバーのＸ線回折図である。
【図４】実施例７で得られたアルミナファイバーとポリビニルアルコールとの複合体の走査型電子顕微鏡写真である。
【発明を実施するための形態】
【００１３】
［高熱伝導性材料］
本発明の高熱伝導性材料は、アルミナファイバーシート及び樹脂を含む。
【００１４】
前記アルミナファイバーは、αアルミナを含むことが好ましい。αアルミナを含むことによって、より高い熱伝導性を得ることができる。前記αアルミナは、アルミナファイバー中、５０質量％以上含まれることが好ましく、９０質量％以上含まれることがより好ましく、９９質量％以上含まれることがより一層好ましい。また、αアルミナは１００質量％含まれていてもよいが、通常９９.９質量％以下である。
【００１５】
前記アルミナファイバーは、αアルミナ以外の成分を含んでもよい。αアルミナ以外の成分としては、γアルミナ、δアルミナ、θアルミナ、非晶質アルミナ等が挙げられる。αアルミナ以外の成分を含む場合、その含有量は、アルミナファイバー中、５０質量％以下が好ましく、１０質量％以下がより好ましく、１質量％以下がより一層好ましい。
【００１６】
前記アルミナファイバーは、その平均繊維径が、５０〜２,０００ｎｍであることが好ましく、１００〜１,０００ｎｍであることがより好ましい。平均繊維径が前記範囲であれば、樹脂との複合が容易に達成される。なお、本発明において平均繊維径は、アルミナファイバーの走査型顕微鏡写真から、画像解析ソフトを用いて求めた値である。また、前記アルミナファイバーは、非多孔質であることが好ましい。
【００１７】
本発明の高熱伝導性材料に含まれる樹脂としては、例えば、ポリビニルアルコール、ポリウレタンエラストマー等のポリウレタン樹脂、エポキシ樹脂、ポリイミド系樹脂、シリコーン樹脂、ポリフッ化ビニリデン等のポリオレフィン系樹脂、ポリメチルメタクリレート等の(メタ)アクリル樹脂、ポリエチレンサクシネート／アジペート等のポリエステル樹脂、ポリスチレン、ハイインパクトポリスチレン、アクリロニトリル−スチレン共重合体、アクリロニトリル−ブタジエン−スチレン共重合体、スチレン−ブタジエン−スチレン共重合体、メタクリル酸メチル−スチレン共重合体等のポリスチレン系樹脂、ポリアミド系樹脂、ポリエチレン、ポリプロピレン、エチレン−酢酸ビニル共重合体、エチレン−ビニルアルコール共重合体、エチレン−アクリル酸エチル共重合体、ポリカーボネート系樹脂、塩化ビニル系樹脂、ポリアクリロニトリル、ポリエチレンテレフタレート、ポリブチレンテレフタレート、ポリエチレンナフタレート、ポリブチレンナフタレート、ポリ乳酸、ポリ−３−ヒドロキシ酪酸、ポリカプロラクトン、ポリブチレンサクシネート、ポリエチレンオキシド、ポリフェニレンエーテル系樹脂、ポリアセタール系樹脂、ポリエーテルスルホン樹脂、ポリスルホン樹脂、ポリフェニレンサルファイド樹脂、ポリグルコール酸、変性でんぷん、酢酸セルロース、三酢酸セルロース、キチン、キトサン、リグニン等が挙げられる。これらのうち、ポリビニルアルコール、ポリウレタン樹脂、エポキシ樹脂、ポリイミド樹脂、シリコーン樹脂等が好ましい。前記樹脂は、１種単独で使用してもよく、２種以上を組み合わせて使用してもよい。
【００１８】
本発明の高熱伝導性材料におけるアルミナファイバーシートの含有量の下限は、２０質量％であるが、３０質量％がより好ましく、４０質量％がより一層好ましく、４５質量％が更に好ましい。また、その上限は、９０質量％であるが、８０質量％が好ましく、７０質量％がより好ましく、６０質量％がより一層好ましく、５５質量％が更に好ましい。前記範囲でアルミナファイバーシートを含むことで、高い熱伝導性が得られる。
【００１９】
本発明の高熱伝導性材料は、高い熱伝導性を有する。具体的には、熱伝導率が、５Ｗ／ｍＫ以上とすることができ、好ましくは１０Ｗ／ｍＫ以上、より好ましくは１５Ｗ／ｍＫ以上とすることができる。
【００２０】
また、本発明の高熱伝導性材料は、アルミナファイバーシート中のアルミナファイバーを一定方向に配向させることで、熱伝導性に異方性を有するものとすることができる。この場合、アルミナファイバーと直交方向の熱伝導率に対するアルミナファイバーと平行方向の熱伝導率の比が、１.４以上であることが好ましく、１.５以上であることがより好ましく、２.０以上であることがより一層好ましく、２.５以上であることが更に好ましい。なお、その比の上限は、特に限定されないが、通常３０程度である。
【００２１】
また、本発明の高熱伝導性材料は、電気絶縁性であることが好ましい。
【００２２】
［高熱伝導性材料の製造方法］
本発明の高熱伝導性材料の製造方法は、
（１）アルミナ源及び水溶性高分子を含む分散液を紡糸材料として、静電紡糸法又は乾式紡糸法によってアルミナファイバーシートを作製する工程、
（２）作製したアルミナファイバーシートを焼成する工程、及び
（３）焼成したアルミナファイバーシートに、樹脂濃度が１０質量％以下の樹脂溶液を含浸させる工程
を含むものである。
【００２３】
［工程（１）］
工程（１）は、アルミナ源及び水溶性高分子を含む分散液を紡糸材料として、静電紡糸法又は乾式紡糸法によってアルミナ源を含むファイバーシートを作製する工程である。
【００２４】
前記アルミナ源としては、アルミナ水和物、硝酸アルミニウム、硫酸アルミニウム、酢酸アルミニウム、塩化アルミニウム、水酸化アルミニウム、アルミナ等が好ましく、特にアルミナ一水和物が好ましい。前記アルミナ源としては、ベーマイト粒子、アルミナゾル等が好適に使用できる。前記ベーマイト粒子としては、特に限定されないが、例えば、サソール社製「DISPERAL」及び「DISPAL」、河合石灰(株)製「セラシュール」（登録商標）、大明化学工業(株)製「ベーマイト粉体」等が挙げられる。また、アルミナゾル粒子としては、特に限定されないが、例えば、日産化学工業(株)製アルミナゾル「AS-200」、「AS-550」、「AS-520」、川研ファインケミカル(株)製アルミナゾル「10A」、「10C」、「10D」、「A2」、「CSA-110A」、「F-1000」、「F-3000」、多木化学(株)製バイラール（登録商標）「Al-L7」、「Al-ML15」、「Al-C20」、「AS-l10」等が挙げられる。前記アルミナ源は、１種単独で使用してもよく、２種以上を組み合わせて使用してもよい。前記アルミナ源の含有量は、分散液中１〜４０質量％が好ましく、２〜３０質量％がより好ましく、３〜２０質量％がより一層好ましい。
【００２５】
前記水溶性高分子としては、例えば、ポリビニルアルコール、セルロース、セルロース誘導体、ポリエチレングリコール、ポリプロピレングリコール、ポリビニルピロリドン、ポリ(メタ)アクリル酸、ポリ(メタ)アクリル酸塩、ポリ酢酸ビニル等が挙げられる。これらは、１種単独で使用してもよく、２種以上を組み合わせて使用してもよい。前記水溶性高分子の含有量は、分散液中５〜４０質量％が好ましく、５〜３０質量％がより好ましく、５〜２０質量％がより一層好ましい。
【００２６】
前記分散液に使用し得る溶媒としては、前記水溶性高分子を溶解し、アルミナ源を分散できる水がよい。更に、水に溶解する溶媒を２種以上混合してもよい。水に混合可能な溶媒としては、例えば、アセトン、メタノール、エタノール、イソプロピルアルコール、ブタノール、エチルメチルケトン（ＭＥＫ）、イソブチルメチルケトン（ＭＩＢＫ）、プロピレングリコールモノメチルエーテル（ＰＧＭＥ）、プロピレングリコールモノメチルエーテルアセテート（ＰＧＭＥＡ）、プロピレングリコールモノエチルエーテル、ブチルセロソルブ、テトラヒドロフラン（ＴＨＦ）、１,４−ジオキサン、Ｎ,Ｎ−ジメチルホルムアミド（ＤＭＦ）、Ｎ,Ｎ−ジメチルアセトアミド（ＤＭＡｃ）、Ｎ−メチル−２−ピロリドン（ＮＭＰ）、シクロヘキサノン、乳酸エチル、ジエチレングリコールモノエチルエーテル、γ−ブチロラクトン、ギ酸、酢酸、トリフルオロ酢酸等が挙げられる。その他の溶媒を含む場合、その含有量は、前記水溶性高分子が溶解し得る限り特に限定されない。
【００２７】
図１は、本発明における静電紡糸法を示す概略説明図である。静電紡糸法は、電圧供給装置１により電圧を印加された金属ノズル２からアースされたコレクタ３に紡糸液を射出する。紡糸液が飛散中に溶媒は揮発し、固形分がファイバー状にコレクタ３に集積する方法である。
【００２８】
静電紡糸法は、市販の装置で行うことができる。紡糸条件は適宜選択され、例えば、紡糸距離４（金属ノズル−ドラム型コレクタ間距離）が５〜３０ｃｍ、金属ノズルとドラム型コレクタ間の印加電圧が５〜４０ｋＶ、紡糸液射出量が０.１〜５.０ｍＬ／時間、ドラム型コレクタの回転数が５０〜４,０００回転／分とすることができる。
【００２９】
このとき、金属ノズルから射出されたファイバーが高速で回転するドラムに巻き取られることによって、アルミナファイバーが一定方向に配向したシートを得ることができる。アルミナファイバーが一定方向に配向していると、熱伝導性の経路が効率的に形成され、更に異方性も付与されるため好ましい。
【００３０】
乾式紡糸法は、市販の装置で行うことができる。紡糸条件は適宜選択され、例えば、紡糸温度は、好ましくは６５〜１０５℃、より好ましくは７０〜９５℃、より一層好ましくは７５〜８５℃とすることができる。
【００３１】
［工程（２）］
工程（２）は、工程（１）で作製したアルミナ源を含むファイバーシートを焼成し、アルミナファイバーシートを作製する工程である。前記焼成温度は、５００℃以上が好ましく、８００℃以上がより好ましく、１,０００℃以上がより一層好ましく、１,２００℃以上が更に好ましい。特に、１,２００℃以上で焼成を行うと、得られるアルミナファイバーシート中のアルミナがα晶へ変化し、より高い熱伝導性を得ることができる。
【００３２】
焼成は、電気炉、ガス炉等の焼成炉を用いて行うことができる。また、焼成は、大気雰囲気下、酸素雰囲気下で行うことができるが、ポリビニルアルコール由来の炭素成分が消失する条件が好ましい。
【００３３】
焼成時間は、１時間以上が好ましく、３時間以上がより好ましく、５時間以上がより一層好ましい。焼成時間の上限は特に限定されないが、好ましくは１０時間、より好ましくは８時間である。焼成時間が前記範囲であれば、ポリビニルアルコール由来の炭素成分の消失と、アルミナのα晶結晶化が進む。このとき、アルミナのα晶結晶化率は、５０質量％以上が好ましく、９０質量％以上がより好ましく、９９質量％以上がより一層好ましい。α晶結晶化率は、最大で１００質量％であるが、通常９９.９質量％以下である。
【００３４】
なお、焼成温度に達するまでは、２０℃／分以下の昇温速度で昇温させることが好ましい。昇温速度としては、１５℃／分以下がより好ましく、１０℃／分以下がより好ましい。昇温速度が前記範囲であれば、ポリビニルアルコール由来の炭素成分の消失と、アルミナのα晶結晶化が進む。
【００３５】
焼成により得られたアルミナファイバーは、その平均繊維径が、５０〜２,０００ｎｍであることが好ましく、１００〜１,０００ｎｍであることがより好ましい。平均繊維径が前記範囲であれば、樹脂との複合が容易に達成される。
【００３６】
また、アルミナファイバーシートの厚みは、１０〜２,０００μｍが好ましく、２０〜１,５００μｍがより好ましく、４０〜１,０００μｍがより一層好ましい。
【００３７】
［工程（３）］
工程（３）は、工程（２）で作製したアルミナファイバーシートに、樹脂濃度が１０質量％以下の樹脂溶液を含浸させる工程である。この工程によって、アルミナファイバーと樹脂との複合体を形成させ、高熱伝導性材料とすることができる。なお、アルミナファイバーシートは、前記複合体中１枚のみが含まれていてもよく、複数枚が含まれていてもよい。
【００３８】
得られる複合体が高熱伝導性を示すためには、適度にアルミナファイバーを含む必要がある。本発明においては、前述した樹脂を１０質量％以下の濃度で含む樹脂溶液を使用することで、適度にアルミナファイバーを含む複合体が得られる。樹脂溶液中の樹脂濃度は、１０質量％以下が好ましく、７質量％以下がより好ましく、５質量％以下がより一層好ましい。樹脂濃度が１０質量％を超えると、特に、１５質量％以上であると、樹脂溶液中の樹脂の割合が多いため、複合体中の樹脂の含有量が多く、アルミナファイバーは低含有量となり、高熱伝導性を示さないことがある。なお、前記樹脂は、１種単独で使用してもよく、２種以上を組み合わせて使用してもよい。
【００３９】
前記樹脂溶液に用いる溶媒としては、前記樹脂を溶解し得るものであれば特に限定されない。例えば、水、アセトン、メタノール、エタノール、イソプロピルアルコール、ブタノール、ＭＥＫ、ＭＩＢＫ、ＰＧＭＥ、ＰＧＭＥＡ、プロピレングリコールモノエチルエーテル、ブチルセロソルブ、ＴＨＦ、１,４−ジオキサン、ＤＭＦ、ＤＭＡｃ、ＮＭＰ、シクロヘキサノン、乳酸エチル、ジエチレングリコールモノエチルエーテル、γ−ブチロラクトン、ギ酸、酢酸、トリフルオロ酢酸等が挙げられる。前記溶媒は、１種単独で使用してもよく、２種以上を混合して使用してもよい。
【００４０】
焼成したアルミナファイバーシートに樹脂溶液を含浸させる方法としては、樹脂を溶解させた溶液を滴下する方法、モノマーを溶解させた溶液を滴下し、後の加熱工程でモノマーを反応させる方法等が挙げられる。
【００４１】
焼成したアルミナファイバーシートに樹脂溶液を含浸させた後は、減圧を行い加熱により溶媒の除去と樹脂の硬化を行うことで複合体を得ることができる。このとき、減圧は、１,０００Ｐａ以下にすることが好ましく、１００Ｐａ以下にすることがより好ましい。加熱は、溶媒を除去し樹脂の硬化を行うことができる限り特に限定されないが、通常１００〜１４０℃で行うことが好ましく、１１０〜１３０℃で行うことがより好ましい。また、加熱時間は、通常３０分以上が好ましく、１時間以上がより好ましい。
【００４２】
以上の方法によって、アルミナファイバーシートを２０〜９０質量％含むアルミナファイバーシートと樹脂との複合体を製造することができる。前記複合体の厚みは、１０〜３,０００μｍが好ましく、２０〜２,０００μｍがより好ましく、４０〜１,５００μｍがより一層好ましい。
【００４３】
本発明の高熱伝導性材料は、放熱材料として利用でき、例えば、放熱シート、放熱テープ、放熱回路基板、放熱筐体、放熱封止剤、ヒートシンク、ヒートパイプ等の放熱部材用の放熱材料として好適に利用できる。また、これらの放熱部材は、例えば、ＬＥＤ、パワー半導体、ＣＰＵ、リチウムイオン電池等のデバイスに好適に利用できる。更に、これらの放熱デバイスは、例えば、携帯電話、スマートフォン、デジタルカメラ、テレビ、ハードディスクレコーダー、タブレットパソコン、ノートパソコン、デスクトップパソコン等のデジタル家電製品、ハイブリット自動車、電気自動車、燃料電池自動車等の次世代自動車、家庭用照明、産業用照明、車載用照明等の次世代照明装置、太陽電池、燃料電池、地熱発電等の次世代発電装置、水電解による水素製造等次世代エネルギーキャリア製造装置等に好適に利用できる。
【実施例】
【００４４】
以下、実施例及び比較例を挙げて本発明をより具体的に説明するが、本発明は下記実施例に限定されない。なお、使用した装置及び測定条件は以下のとおりである。なお、アルミナファイバーの平均繊維径は、アルミナファイバーの走査型顕微鏡写真から画像解析ソフト「Image J」を用いて、繊維径を１０箇所測定したものの平均値である。また、実施例において、試料の調製及び物性の分析に用いた装置及び条件は、以下のとおりである。【００４５】
（１）静電紡糸法：インフュージョンポンプ（シリンジポンプ）：(有)メルクエスト製FP-1000、高圧電源：松定プレシジョン(株)製HR-40R0.75
（２）走査型電子顕微鏡：(株)キーエンス製VE-9800、(株)日立ハイテクノロジーズ製Miniscope TM3000
（３）Ｘ線回折装置：(株)リガク製MiniFlex 2
（４）熱重量分析装置：(株)リガク製ThermoPlus evo又はBRUKER製TG-DTA 2000SA
（５）熱拡散率測定装置：(株)ベテル製サーモウェーブアナライザーTA-35【００４６】
［１］高熱伝導性材料の作製
［実施例１］
１０質量％ポリビニルアルコール（平均重合度：１,５００、ケン化度：９９％）水溶液１０.０質量部に、ベーマイト粉末（サソール社製DISPERAL P2、アルミナ成分７２％、一次粒子系１２.５ｎｍ）０.５９８質量部を添加し、攪拌して分散させた。
得られた水分散液２ｍＬを紡糸液とし、先端に金属製ノズルが取り付けられたシリンジ内に充填した。ファイバー捕集のコレクタは、直径１５ｃｍの回転ドラムを使用した。金属製ノズルとドラムコレクタとを電圧供給装置に電気的に接続した。電圧供給装置により、ドラムコレクタ側をアースとして金属ノズル側に２０ｋＶの電圧を印加した。金属ノズルとドラムコレクタとの距離を１５ｃｍに調整した。ドラムコレクタを毎分４,０００回転で回転させた。シリンジから押出速度１.０ｍＬ／ｈにて紡糸液を回転するドラムコレクタに向けて射出することにより、ポリビニルアルコールとベーマイトとからなるファイバーを回転するドラムコレクタ上に形成させ、アルミナ源を含むファイバーシートを得た。【００４７】
［実施例２］
実施例１で得られたアルミナ源を含むファイバーシートを電気炉内に入れ、昇温速度１０℃／分にて、焼成温度１,２００℃まで昇温した。１,２００℃で５時間焼成した後、放冷し、室温まで冷却することにより、アルミナファイバーシートを得た。得られたアルミナファイバーの走査型電子顕微鏡写真を、図２に示す。得られたアルミナファイバーの平均繊維径は、約２３０ｎｍであった。
得られたアルミナファイバーシートのＸ線回折像（Ｎｉフィルター、ＣｕＫα線、３０ｋＶ、１５ｍＡ）を、図３に示す。図３の結果から、得られたアルミナファイバーシートはαアルミナを含み、α晶結晶化率は５２.７３％であった。【００４８】
［実施例３］
１０質量％ポリビニルアルコール（平均重合度：１,５００、ケン化度：９９％）水溶液１０.０質量部に、アルミナゾル（日産化学工業(株)製AS-550、アルミナ成分１５.５％）２.７７質量部を添加し、攪拌して分散させた。
得られた水分散液２ｍＬを紡糸液とし、先端に金属ノズルが取り付けられたシリンジ内に充填した。ファイバー捕集のコレクタは、直径１５ｃｍの回転ドラムを使用した。金属ノズルとドラムコレクタとを電圧供給装置に電気的に接続した。電圧供給装置により、ドラムコレクタ側をアースとして金属ノズル側に２０ｋＶの電圧を印加した。金属ノズルとドラムコレクタとの距離を１５ｃｍに調整した。ドラムコレクタを毎分４,０００回転で回転させた。シリンジから押出速度１.０ｍＬ／ｈにて紡糸液を回転するドラムコレクタに向けて射出することにより、ポリビニルアルコールとアルミナゾルとからなるファイバーを回転するドラムコレクタ上に形成させ、アルミナ源を含むファイバーシートを得た。【００４９】
［実施例４］
実施例３で得られたアルミナ源を含むファイバーシートを電気炉内に入れ、昇温速度１０℃／分にて、焼成温度１,５００℃まで昇温した。１,５００℃で５時間焼成した後、放冷し、室温まで冷却することにより、アルミナファイバーシートを得た。得られたアルミナファイバーの平均繊維径は、約２４０ｎｍであった。【００５０】
［実施例５］
１０質量％ポリビニルアルコール（平均重合度：１,５００、ケン化度：９９％）水溶液１０.０質量部に、アルミナゾル（日産化学工業(株)製AS-200、アルミナ成分１０.８％）３.９８質量部を添加し、攪拌して分散させた。
得られた水分散液２ｍＬを紡糸液とし、先端に金属ノズルが取り付けられたシリンジ内に充填した。ファイバー捕集のコレクタは、直径１５ｃｍの回転ドラムを使用した。金属ノズルとドラムコレクタとを電圧供給装置に電気的に接続した。電圧供給装置により、ドラムコレクタ側をアースとして金属ノズル側に２０ｋＶの電圧を印加した。金属ノズルとドラムコレクタとの距離を１５ｃｍに調整した。ドラムコレクタを毎分４,０００回転で回転させた。シリンジから押出速度１.０ｍＬ／ｈにて紡糸液を回転するドラムコレクタに向けて射出することにより、ポリビニルアルコールとアルミナゾルとからなるファイバーを回転するドラムコレクタ上に形成させ、アルミナ源を含むファイバーシートを得た。【００５１】
［実施例６］
実施例５で得られたアルミナ源を含むファイバーシートを電気炉内に入れ、昇温速度１０℃／分にて、焼成温度１,５００℃まで昇温した。１,５００℃で５時間焼成した後、放冷し、室温まで冷却することにより、アルミナファイバーシートを得た。得られたアルミナファイバーの平均繊維径は、約１６９ｎｍであった。【００５２】
［実施例７］
ポリビニルアルコール（平均重合度：１,５００、ケン化度：９９％）の５.０質量％水溶液を調製し、実施例２で得られたアルミナファイバーシートに当該ポリビニルアルコール５.０質量％水溶液を含浸させた。真空下、１２０℃で水の除去とポリビニルアルコールの加熱硬化とを行い、アルミナファイバーシートとポリビニルアルコールとの複合体を得た。前記複合体はシート状で得られ、厚さは１０１μｍであった。
得られた複合体の走査型電子顕微鏡写真を、図４に示す。アルミナファイファイバーは、一定方向に配向した状態で、ポリビニルアルコールと複合体を形成していることがわかった。
得られた複合体について、熱重量分析計を用いて１０℃／分で５００℃まで昇温することにより、複合体中のアルミナファイバーシート含有量を計測した。複合体中のアルミナファイバーシートの含有量は４９.５質量％（２４.０体積％）であった。【００５３】
［実施例８］
ポリビニルアルコール（平均重合度：１,５００、ケン化度：９９％）の１０質量％水溶液を調製し、実施例２で得られたアルミナファイバーシートに当該ポリビニルアルコール１０質量％水溶液を含浸させた。真空下、１２０℃で水の除去とポリビニルアルコールの加熱硬化とを行い、アルミナファイバーシートとポリビニルアルコールとの複合体を得た。前記複合体はシート状で得られ、厚さは７８μｍであった。
得られた複合体について、熱重量分析計を用いて１０℃／分で５００℃まで昇温することにより、複合体中のアルミナファイバーシート含有量を計測した。複合体中のアルミナファイバーシートの含有量は４０.０質量％（１７.６体積％）であった。【００５４】
［実施例９］
ポリビニルアルコール（平均重合度：１,５００、ケン化度：９９％）の５.０質量％水溶液を調製し、実施例２で得られたアルミナファイバーシートに当該ポリビニルアルコール５.０質量％水溶液を含浸させた。真空下、１２０℃で水の除去とポリビニルアルコールの加熱硬化とを行い、アルミナファイバーシートとポリビニルアルコールとの複合体を得た。前記複合体はシート状で得られ、厚さは４１μｍであった。
得られた複合体について、熱重量分析計を用いて１０℃／分で５００℃まで昇温することにより、複合体中のアルミナファイバーシート含有量を計測した。複合体中のアルミナファイバーシートの含有量は７１.５質量％（４４.６体積％）であった。【００５５】
［実施例１０］
ポリビニルアルコール（平均重合度：１,５００、ケン化度：９９％）の１０質量％水溶液を調製し、実施例４で得られたアルミナファイバーシートに当該ポリビニルアルコール１０質量％水溶液を含浸させた。真空下、１２０℃で水の除去とポリビニルアルコールの加熱硬化とを行い、アルミナファイバーシートとポリビニルアルコールとの複合体を得た。前記複合体はシート状で得られ、厚さは６９μｍであった。
得られた複合体について、熱重量分析計を用いて１０℃／分で５００℃まで昇温することにより、複合体中のアルミナファイバーシート含有量を計測した。複合体中のアルミナファイバーシートの含有量は３２.０質量％（１３.１体積％）であった。【００５６】
［実施例１１］
ポリウレタンエマルション（第一工業製薬(株)製スーパーフレックス（登録商標）300、固形分３０質量％）を４分の１に希釈した水溶液（固形分７.５質量％）を調製し、実施例２で得られたアルミナファイバーシートに当該ポリウレタンエマルション希釈水溶液（固形分７.５質量％）を含浸させた。真空下、１２０℃で水の除去とポリウレタンの加熱硬化とを行い、アルミナファイバーシートとポリウレタンとの複合体を得た。前記複合体はシート状で得られ、厚さは６０μｍであった。
得られた複合体について、熱重量分析計を用いて１０℃／分で５００℃まで昇温することにより、複合体中のアルミナファイバーシート含有量を計測した。複合体中のアルミナファイバーシートの含有量は３０.８質量％（１２.１体積％）であった。【００５７】
［実施例１２］
ポリウレタンエマルション（第一工業製薬(株)製スーパーフレックス300、固形分３０質量％）を３分の１に希釈した水溶液（固形分１０質量％）を調製し、実施例２で得られたアルミナファイバーシートに当該ポリウレタンエマルション希釈水溶液（固形分１０質量％）を含浸させた。真空下、１２０℃で水の除去とポリウレタンの加熱硬化とを行い、アルミナファイバーシートとポリウレタンとの複合体を得た。前記複合体はシート状で得られ、厚さは９７μｍであった。
得られた複合体について、熱重量分析計を用いて１０℃／分で５００℃まで昇温することにより、複合体中のアルミナファイバーシート含有量を計測した。複合体中のアルミナファイバーシートの含有量は６１.２質量％（３２.７体積％）であった。【００５８】
［実施例１３］
ポリウレタンエマルション（第一工業製薬(株)製スーパーフレックス300、固形分３０質量％）を２０分の１に希釈した水溶液（固形分１.５質量％）を調製し、実施例２で得られたアルミナファイバーシートに当該ポリウレタンエマルション希釈水溶液（固形分１.５質量％）を含浸させた。真空下、１２０℃で水の除去とポリウレタンの加熱硬化とを行い、アルミナファイバーシートとポリウレタンとの複合体を得た。前記複合体はシート状で得られ、厚さは８２μｍであった。
得られた複合体について、熱重量分析計を用いて１０℃／分で５００℃まで昇温することにより、複合体中のアルミナファイバーシート含有量を計測した。複合体中のアルミナファイバーシートの含有量は８４.７質量％（６３.１体積％）であった。【００５９】
［実施例１４］
ガラス容器に、ビスフェノールＡ型エポキシ樹脂（三菱ケミカル(株)製jER（登録商標）828)５.０質量部、フェノールノボラック樹脂（ＤＩＣ(株)製フェノライト（登録商標）TD2131)２.８質量部、２−エチル−４−メチルイミダゾール（関東化学(株)製）０.０５０質量部、及びＮＭＰ（純正化学(株)製）７０.２質量部を加え、撹拌し、固形分１０質量％のＮＭＰ溶液を作製した。実施例２で得られたアルミナファイバーシートに当該ＮＭＰ溶液（固形分１０質量％）を含浸させた。１００℃で５分間、その後１８０℃で１時間加熱することでアルミナファイバーシートとエポキシ樹脂の複合体を得た。前記複合体はシート状で得られ、厚さは５２μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は３８.５質量％（１８.４体積％）であった。【００６０】
［実施例１５］
ガラス容器に、ビスフェノールＡ型エポキシ樹脂（三菱ケミカル(株)製jER828)５.０質量部、フェノールノボラック樹脂（ＤＩＣ(株)製フェノライトTD2131)２.８質量部、２−エチル−４−メチルイミダゾール（関東化学(株)製）０.０５０質量部、及びＮＭＰ（純正化学(株)製）１４８.３質量部を加え、撹拌し、固形分５.０質量％のＮＭＰ溶液を作製した。実施例２で得られたアルミナファイバーシートに当該ＮＭＰ溶液（固形分５.０質量％）を含浸させた。１００℃で５分間、その後１８０℃で１時間加熱することでアルミナファイバーシートとエポキシ樹脂の複合体を得た。前記複合体はシート状で得られ、厚さは５１μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は７４.２質量％（５０.９体積％）であった。【００６１】
［実施例１６］
ガラス容器に、トリグリシジルイソシアヌレート（日産化学工業(株)製TEPIC（登録商標）-L)５.０質量部、フェノールノボラック樹脂（ＤＩＣ(株)製フェノライトTD2131)５.２質量部、２−エチル−４−メチルイミダゾール（関東化学(株)製）０.０５０質量部、及びＮＭＰ（純正化学(株)製）１９３.９質量部を加え、撹拌し、固形分５.０質量％のＮＭＰ溶液を作製した。実施例２で得られたアルミナファイバーシートに当該ＮＭＰ溶液（固形分５.０質量％）を含浸させた。１００℃で５分間、その後１８０℃で１時間加熱することでアルミナファイバーシートとエポキシ樹脂の複合体を得た。前記複合体はシート状で得られ、厚さは１１７μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は５５.４質量％（３０.９体積％）であった。【００６２】
［実施例１７］
ガラス容器に、トリス(７,８−エポキシオクチル)イソシアヌレート（日産化学工業(株)製TEPIC-FL)５.０質量部、フェノールノボラック樹脂（ＤＩＣ(株)製フェノライトTD2131)２.８質量部、２−エチル−４−メチルイミダゾール（関東化学(株)製）０.０５０質量部、及びＮＭＰ（純正化学(株)製）１４９.４質量部を加え、撹拌し、固形分５.０質量％のＮＭＰ溶液を作製した。実施例２で得られたアルミナファイバーシートに当該ＮＭＰ溶液（固形分５.０質量％）を含浸させた。１００℃で５分間、その後１８０℃で１時間加熱することでアルミナファイバーシートとエポキシ樹脂の複合体を得た。前記複合体はシート状で得られ、厚さは１５０μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は６７.０質量％（４２.２体積％）であった。【００６３】
［実施例１８］
ガラス容器に脂環型エポキシ樹脂（(株)ダイセル製セロキサイド（登録商標）21021P)５.０質量部、フェノールノボラック樹脂（ＤＩＣ(株)製フェノライトTD2131)４.１質量部、２−エチル−４−メチルイミダゾール（関東化学(株)製）０.０５０質量部、及びＮＭＰ（純正化学(株)製）１７２.８質量部を加え、撹拌し、固形分５質量％のＮＭＰ溶液を作製した。実施例２で得られたアルミナファイバーシートに当該ＮＭＰ溶液（固形分５質量％）を含浸させた。１００℃で５分間、その後１８０℃で１時間加熱することでアルミナファイバーシートとエポキシ樹脂の複合体を得た。前記複合体はシート状で得られ、膜さは１１３μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は８５.３質量％（６７.６体積％）であった。【００６４】
［実施例１９］
ガラス容器に、ピロメリット酸無水物（東京化成工業(株)製）６.７質量部、パラフェニレンジアミン（東京化成工業(株)製）２.７質量部、４,４''−ジアミノ−ｐ−ターフェニル１.６質量部、及びＮＭＰ（純正化学(株)製）８９質量部を加え、５０℃で１２時間加熱撹拌し、固形分１１質量％のポリアミック酸のＮＭＰ溶液を作製した。ＮＭＰ（純正化学(株)製）で希釈することにより、固形分５.５質量％のポリアミック酸のＮＭＰ溶液を作製した。実施例６で得られたアルミナファイバーシートに当該ＮＭＰ溶液（固形分５.５質量％）を含浸させた。１００℃で１時間加熱し、その後窒素下４００℃で２時間加熱することでポリアミック酸の硬化を行い、アルミナファイバーシートとポリイミド樹脂との複合体を得た。前記複合体はシート状で得られ、厚さは８０μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は２１.１質量％（８.９体積％）であった。【００６５】
［実施例２０］
シリコーン樹脂（信越化学工業(株)製KR-255、固形分５０質量％）をトルエン（東京化成工業(株)製）で５分の１に希釈したトルエン溶液（固形分１０質量％）を調製した。実施例２で得られたアルミナファイバーシート４.０質量部に当該シリコーン樹脂希釈液（固形分１０質量％）８１質量部を含浸させた。１５０℃でトルエンの除去とシリコーン樹脂の加熱硬化とを行い、アルミナファイバーシートとシリコーン樹脂との複合体を得た。前記複合体はシート状で得られ、厚さは４６μｍであった。
得られた複合体中のアルミナファイバーシート含有量は３３.１質量％（２１.１体積％）と計算された。【００６６】
［比較例１］
ポリビニルアルコール（平均重合度：１,５００、ケン化度：９９％）の１５質量％水溶液を調製し、実施例２で得られたアルミナファイバーシートに当該ポリビニルアルコール１５質量％水溶液を含浸させた。真空下、１２０℃で水の除去とポリビニルアルコールの加熱硬化とを行い、アルミナファイバーシートとポリビニルアルコールとの複合体を得た。前記複合体はシート状で得られ、厚さは２０７μｍであった。
得られた複合体について、熱重量分析計を用いて１０℃／分で５００℃まで昇温することにより、複合体中のアルミナファイバーシート含有量を計測した。複合体中のアルミナファイバーシートの含有量は８.３質量％（２.８体積％）であった。【００６７】
［比較例２］
ガラス容器に、ビスフェノールＡ型エポキシ樹脂（三菱ケミカル(株)製jER828)５.０質量部、及びフェノールノボラック樹脂（ＤＩＣ(株)製フェノライトTD2131)２.８質量部を加え、９０℃で５分間撹拌することで混合した。その後、ダイヤフラムポンプで約５分間減圧脱泡した後に２−エチル−４−メチルイミダゾール（関東化学(株)製）０.０５０質量部を加え、更に５分間加熱混合した。この融液を離形処理したガラス板２枚で１００μｍのスペーサーを介し挟み込み、１００℃で５分間、その後１８０℃で１時間加熱することで硬化したエポキシ樹脂シートを得た。得られたシートの膜厚は１０２μｍであった。【００６８】
［比較例３］
ガラス容器に、ビスフェノールＡ型エポキシ樹脂（三菱ケミカル(株)製jER828)５.０質量部、フェノールノボラック樹脂（ＤＩＣ(株)製フェノライトTD2131)２.８質量部、２−エチル−４−メチルイミダゾール（関東化学(株)製）０.０５０質量部、及びＮＭＰ（純正化学(株)製）７.８質量部を加え、撹拌し、固形分５０質量％のＮＭＰ溶液を作製した。実施例２で得られたアルミナファイバーシートに当該ＮＭＰ溶液（固形分５０質量％）を含浸させた。１００℃で５分間、その後１８０℃で１時間加熱することでアルミナファイバーシートとエポキシ樹脂の複合体を得た。前記複合体はシート状で得られ、厚さは１５１μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は１０.３質量％（４.０体積％）であった。【００６９】
［比較例４］
ガラス容器にビスフェノールＡ型エポキシ樹脂（三菱ケミカル(株)製jER828)５.０質量部、及びフェノールノボラック樹脂（ＤＩＣ(株)製フェノライトTD2131)２.８質量部を加え、９０℃で５分間撹拌することで混合した。その後、ダイヤフラムポンプで約５分間減圧脱泡した後に２−エチル−４−メチルイミダゾール（関東化学(株)製）０.０５０質量部を加え、更に５分間加熱混合した。実施例２で得られたアルミナファイバーシートに当該融液を含浸させた。１００℃で５分間、その後１８０℃で１時間加熱することでアルミナファイバーシートとエポキシ樹脂の複合体を得た。前記複合体はシート状で得られ、厚さは１０９μｍであった。
得られた複合体について、熱重量分析計を用いて２０℃／分で１,０００℃まで昇温することにより、複合体中のアルミナファイバーシート含有量を計測した。複合体中のアルミナファイバーシートの含有量は１２.０質量％（４.７体積％）であった。【００７０】
［２］高熱伝導性材料の評価
［実施例２１］
実施例７で得られたアルミナファイバーシートとポリビニルアルコールとの複合体について、熱拡散率を測定した。熱拡散率から熱伝導率への計算は、アルミナの比重３,８９０ｋｇ／ｍ3、アルミナの比熱７５０Ｊ／ｋｇ℃、ポリビニルアルコールの比重１,２５０ｋｇ／ｍ3及びポリビニルアルコールの比熱１,６８０Ｊ／ｋｇ℃を用い、それぞれの含有量から複合体の比重と比熱を計算することで行った。【００７１】
［実施例２２］
実施例８で得られたアルミナファイバーシートとポリビニルアルコールとの複合体について、熱拡散率の測定を実施例２１と同様に行った。【００７２】
［実施例２３］
実施例９で得られたアルミナファイバーシートとポリビニルアルコールとの複合体について、熱拡散率の測定を実施例２１と同様に行った。【００７３】
［実施例２４］
実施例１０で得られたアルミナファイバーシートとポリビニルアルコールとの複合体について、熱拡散率の測定を実施例２１と同様に行った。【００７４】
［実施例２５］
実施例１１で得られたアルミナファイバーシートとポリウレタン樹脂との複合体について、熱拡散率を測定した。熱拡散率から熱伝導率への計算は、アルミナの比重３,８９０ｋｇ／ｍ3、アルミナの比熱７５０Ｊ／ｋｇ℃、ポリウレタン樹脂の比重１,２００ｋｇ／ｍ3及びポリウレタン樹脂の比熱１,９００Ｊ／ｋｇ℃を用い、それぞれの含有量から複合体の比重と比熱を計算することで行った。【００７５】
［実施例２６］
実施例１２で得られたアルミナファイバーシートとポリウレタン樹脂との複合体について、熱拡散率の測定を実施例２５と同様に行った。【００７６】
［実施例２７］
実施例１３で得られたアルミナファイバーシートとポリウレタン樹脂との複合体について、熱拡散率の測定を実施例２５と同様に行った。【００７７】
［実施例２８］
実施例１４で得られたアルミナファイバーシートとエポキシ樹脂との複合体について、熱拡散率を測定した。熱拡散率から熱伝導率への計算は、アルミナの比重３,８９０ｋｇ／ｍ3、アルミナの比熱７５０Ｊ／ｋｇ℃、エポキシ樹脂の比重１,４００ｋｇ／ｍ3及びエポキシ樹脂の比熱１,４００Ｊ／ｋｇ℃を用い、それぞれの含有量から複合体の比重と比熱を計算することで行った。【００７８】
［実施例２９］
実施例１５で得られたアルミナファイバーシートとエポキシ樹脂との複合体について、熱拡散率の測定を実施例２８と同様に行った。【００７９】
［実施例３０］
実施例１６で得られたアルミナファイバーシートとエポキシ樹脂との複合体について、熱拡散率の測定を実施例２８と同様に行った。【００８０】
［実施例３１］
実施例１７で得られたアルミナファイバーシートとエポキシ樹脂との複合体について、熱拡散率の測定を実施例２８と同様に行った。【００８１】
［実施例３２］
実施例１８で得られたアルミナファイバーシートとエポキシ樹脂との複合体について、熱拡散率の測定を実施例２８と同様に行った。【００８２】
［実施例３３］
実施例１９で得られたアルミナファイバーシートとポリイミド樹脂との複合体について、熱拡散率を測定した。熱拡散率から熱伝導率への計算は、アルミナの比重３,８９０ｋｇ／ｍ3、アルミナの比熱７５０Ｊ／ｋｇ℃、ポリイミドの比重１,４２０ｇ／ｍ3及びポリイミドの比熱１,１００Ｊ／ｋｇ℃を用い、それぞれの含有量から複合体の比重と比熱を計算することで行った。【００８３】
［実施例３４］
実施例２０で得られたアルミナファイバーシートとシリコーン樹脂との複合体について、熱拡散率を測定した。熱拡散率から熱伝導率への計算は、アルミナの比重３,８９０ｋｇ／ｍ3、アルミナの比熱７５０Ｊ／ｋｇ℃、シリコーン樹脂の比重２,１００ｇ／ｍ3及びシリコーン樹脂の比熱１,２００Ｊ／ｋｇ℃を用い、それぞれの含有量から複合体の比重と比熱を計算することで行った。【００８４】
［比較例５］
比較例１で得られたアルミナファイバーシートとポリビニルアルコールとの複合体について熱拡散性の測定を、実施例２１と同様に行った。【００８５】
［比較例６］
比較例２で得られたエポキシ樹脂シートについて、熱拡散率を測定した。熱拡散率から熱伝導率への計算には、エポキシ樹脂の比重１,４００ｋｇ／ｍ3、比熱１,４００Ｊ／ｋｇ℃を用いた。【００８６】
［比較例７］
比較例３で得られたアルミナファイバーシートとエポキシ樹脂との複合体について、熱拡散性の測定を実施例２８と同様に行った。【００８７】
［比較例８］
比較例４で得られたアルミナファイバーシートとエポキシ樹脂との複合体について、熱拡散性の測定を実施例２８と同様に行った。【００８８】
表１、２及び３に、ファイバーに平行方向の熱伝導率（４箇所の平均値）、ファイバーに直角方向の熱伝導率（４箇所の平均値）、シート厚さ方向の熱伝導率（８箇所の平均値）及びファイバーに直角方向の熱伝導率に対するファイバーに平行方向の熱伝導率の比を示す。【００８９】
【表１】
2018135517.tif 000002
【００９０】
【表２】
2018135517.tif 000003
【００９１】
【表３】
2018135517.tif 000004
【００９２】
実施例２１〜３４で測定したアルミナファイバーに沿った平行方向の熱伝導率は、６.７から２５.３Ｗ／ｍＫと高いことがわかった。アルミナファイバーに沿った平行方向の熱伝導率はアルミナファイバーに直行する方向やシート厚さ方向の熱伝導率の１.４倍以上であり、熱伝導性の異方性が示された。一方、比較例５〜８で測定した熱伝導率は、いずれの方向においても３Ｗ／ｍＫ以下と低かった。
【符号の説明】
【００９３】
１  電圧供給装置
２  金属ノズル
３  ドラム型コレクタ
４  紡糸距離
【図１】
2018135517.tif 000005
【図２】
2018135517.tif 000006
【図３】
2018135517.tif 000007
【図４】
2018135517.tif 000008
【国際調査報告】
2018135517.tif 000009
2018135517.tif 000010
2018135517.tif 000011
2018135517.tif 000012
2018135517.tif 000013
2018135517.tif 000014
2018135517.tif 000015
2018135517.tif 000016